(57)【特許請求の範囲】
【請求項１】
下記の化学式（１）の化合物及び化学式（２）の化合物からなるグループから選択された少なくとも１つの化合物を含むアルコキシナフタレン化合物を１乃至４０重量％、
下記の化学式（３）の化合物、化学式（４）の化合物、及び化学式（５）の化合物からなるグループから選択された少なくとも１つの化合物を含むジアルコキシナフタレン化合物を５乃至３０重量％、
下記の化学式（８）の化合物、化学式（９）の化合物、化学式（１０）の化合物、化学式（１１）の化合物、化学式（１２）の化合物、及び化学式（１３）の化合物からなるグループから選択された少なくとも１つの低粘度化合物を５乃至８０重量％、を含む液晶組成物であって、
前記液晶組成物は、アルケニル基及びカルボニル基を含まないことを特徴とする液晶組成物。
【化１】
0005547872.tif 000115
【化２】
0005547872.tif 000116
【化３】
0005547872.tif 000117
【化４】
0005547872.tif 000118
【化５】
0005547872.tif 000119
【化６】
0005547872.tif 000120
【化７】
0005547872.tif 000121
【化８】
0005547872.tif 000122
【化９】
0005547872.tif 000123
【化１０】
0005547872.tif 000124
【化１１】
0005547872.tif 000125
（Ｒ１、Ｒ２、Ｒ３、Ｒ４、Ｒ５、Ｒ６、Ｒ７、Ｒ８、Ｒ９、Ｒ１０、Ｒ１５、Ｒ１６、Ｒ１７、Ｒ１８、Ｒ１９、Ｒ２０、Ｒ２１、Ｒ２２、Ｒ２３、Ｒ２４、Ｒ２５、及びＲ２６は、それぞれ独立的に炭素数１乃至１０のアルキル基を示す）
【請求項２】
下記の化学式（６）の化合物及び化学式（７）の化合物からなるグループから選択された少なくとも１つの化合物を含むクロメン化合物を４０重量％以下を更に含むことを特徴とする請求項１記載の液晶組成物。
【化１２】
0005547872.tif 000126
【化１３】
0005547872.tif 000127
（Ｒ１１、Ｒ１２、Ｒ１３、及びＲ１４は、それぞれ独立的に炭素数１乃至１０のアルキル基を示す。）
【請求項３】
複数の薄膜トランジスタを含む薄膜トランジスタ基板と、
前記薄膜トランジスタ基板と対向する対向基板と、
前記薄膜トランジスタ基板と前記対向基板との間に介在された液晶層と、
を含み、前記液晶層は下記の化学式（１）の化合物及び化学式（２）の化合物からなるグループから選択された少なくとも１つの化合物を含むアルコキシナフタレン化合物を１乃至４０重量％、下記の化学式（３）の化合物、化学式（４）の化合物、及び化学式（５）の化合物からなるグループから選択された少なくとも１つの化合物を含むジアルコキシナフタレン化合物を５乃至３０重量％、及び下記の化学式（８）の化合物、化学式（９）の化合物、化学式（１０）の化合物、化学式（１１）の化合物、化学式（１２）の化合物、及び化学式（１３）の化合物からなるグループから選択された少なくとも１つの低粘度化合物を５乃至８０重量％、を含む液晶組成物を含み、
前記液晶組成物は、アルケニル基及びカルボニル基を含まないことを特徴とする液晶表示装置。
【化１４】
0005547872.tif 000128
【化１５】
0005547872.tif 000129
【化１６】
0005547872.tif 000130
【化１７】
0005547872.tif 000131
【化１８】
0005547872.tif 000132
【化１９】
0005547872.tif 000133
【化２０】
0005547872.tif 000134
【化２１】
0005547872.tif 000135
【化２２】
0005547872.tif 000136
【化２３】
0005547872.tif 000137
【化２４】
0005547872.tif 000138
（Ｒ１、Ｒ２、Ｒ３、Ｒ４、Ｒ５、Ｒ６、Ｒ７、Ｒ８、Ｒ９、Ｒ１０、Ｒ１５、Ｒ１６、Ｒ１７、Ｒ１８、Ｒ１９、Ｒ２０、Ｒ２１、Ｒ２２、Ｒ２３、Ｒ２４、Ｒ２５、及びＲ２６は、それぞれ独立的に炭素数１乃至１０のアルキル基を示す）
【請求項４】
前記液晶層は、下記の化学式（６）の化合物及び化学式（７）の化合物からなるグループから選択された少なくとも１つの化合物を含むクロメン化合物を４０重量％以下を更に含むことを特徴とする請求項３記載の液晶表示装置。
【化２５】
0005547872.tif 000139
【化２６】
0005547872.tif 000140
（Ｒ１１、Ｒ１２、Ｒ１３、及びＲ１４は、それぞれ独立的に炭素数１乃至１０のアルキル基を示す。）
【請求項５】
前記薄膜トランジスタ基板と前記対向基板との間のセルギャップは５μｍ以下で、垂直配向モードによって駆動されることを特徴とする請求項３記載の液晶表示装置。
【請求項６】
前記液晶組成物の屈折率異方性Δｎは０．０８乃至０．２５で、前記薄膜トランジスタ基板上には複数の画素領域が定義され、１つの画素領域内で前記液晶組成物は互いに異なる２以上の方向に配向されることを特徴とする請求項３記載の液晶表示装置。
【発明の詳細な説明】
【技術分野】
【０００１】
本発明は液晶組成物及びこれを含む液晶表示装置に関し、より詳細には液晶表示装置の安定性及び残像を改善することができる液晶組成物及びこれを含む液晶表示装置に関する。
【背景技術】
【０００２】
液晶表示装置は、液晶分子の屈折率異方性及び誘電率異方性といった光学的、電気的性質を利用して映像を表示する。液晶表示装置は、ＣＲＴ、プラズマディスプレイパネル（ｐｌａｓｍａ  ｄｉｓｐｌａｙ  ｐａｎｅｌ：ＰＤＰ）等と比較して、軽量、低消費電力、低い駆動電圧等の長所を有する。
【０００３】
一般的に、液晶表示装置は、液晶表示パネルと液晶表示パネルに光を供給する光源とを含む。液晶表示パネルは、薄膜トランジスタ基板、対向基板、及び前記基板間に配置された液晶層を含む。光源から発生した光は液晶層を通過し、液晶層は光の透過率を調節して映像を表示する。
【０００４】
液晶表示装置は、残像に対する問題を有している。特に、ＶＡモードの液晶表示装置が長時間駆動される場合、画素電極のエッジに隣接した領域の閾値電圧（Ｖｔｈ）が変わって画質が低下する。これは、有機絶縁膜等から発生したイオン性不純物によると推測されている。
【０００５】
又、従来の液晶組成物の相転移温度は約７０℃である。従って、液晶組成物が光源のランプによって加熱された場合、表示領域の一部で相転移が発生して表示品質が低下することがある。
【発明の開示】
【発明が解決しようとする課題】
【０００６】
本発明の技術的課題は、このような従来の問題点を解決するためのもので、液晶表示装置の安定性及び残像を改善することができる液晶組成物を提供することにある。
【０００７】
本発明の他の技術的課題は、前記液晶組成物を含む液晶表示装置を提供することにある。
【課題を解決するための手段】
【０００８】
本発明の一例による液晶組成物は、アルコキシナフタレン化合物を１乃至４０重量％、ジアルコキシナフタレン化合物を５乃至３０重量％、及び低粘度化合物を５乃至８０重量％、を含む。
【０００９】
前記アルコキシナフタレン化合物は、下記の化学式（１）の化合物及び化学式（２）の化合物からなるグループから選択された少なくとも１つの化合物を含む。
【化１】
0005547872.tif 000002
（１）
【化２】
0005547872.tif 000003
（２）
（Ｒ１、Ｒ２、Ｒ３、及びＲ４は、それぞれ独立的に炭素数１乃至１０のアルキル基を示す。）
【００１０】
前記ジアルコキシナフタレン化合物は、下記の化学式（３）の化合物、化学式（４）の化合物、及び化学式（５）の化合物からなるグループから選択された少なくとも１つの化合物を含む。
【化３】
0005547872.tif 000004
（３）
【化４】
0005547872.tif 000005
（４）
【化５】
0005547872.tif 000006
（５）
（Ｒ５、Ｒ６、Ｒ７、Ｒ８、Ｒ９、及びＲ１０は、それぞれ独立的に炭素数１乃至１０のアルキル基を示す。）
【００１１】
前記低粘度化合物は、下記の化学式（８）の化合物、化学式（９）の化合物、化学式（１０）の化合物、化学式（１１）の化合物、化学式（１２）の化合物、及び化学式（１３）の化合物からなるグループから選択された少なくとも１つの化合物を含む。
【化６】
0005547872.tif 000007
（８）
【化７】
0005547872.tif 000008
（９）
【化８】
0005547872.tif 000009
（１０）
【化９】
0005547872.tif 000010
（１１）
【化１０】
0005547872.tif 000011
（１２）
【化１１】
0005547872.tif 000012
（１３）
（Ｒ１５、Ｒ１６、Ｒ１７、Ｒ１８、Ｒ１９、Ｒ２０、Ｒ２１、Ｒ２２、Ｒ２３、Ｒ２４、Ｒ２５、及びＲ２６はそれぞれ独立的に炭素数１乃至１０のアルキル基を示す。）
【００１２】
前記液晶組成物は、クロメン化合物を４０重量％以下を更に含んでもよい。前記クロメン化合物は、下記の化学式（６）の化合物及び化学式（７）の化合物からなるグループから選択された少なくとも１つの化合物を含む。
【化１２】
0005547872.tif 000013
（６）
【化１３】
0005547872.tif 000014
（７）
（Ｒ１１、Ｒ１２、Ｒ１３、及びＲ１４は、それぞれ独立的に炭素数１乃至１０のアルキル基を示す。）
【００１３】
本発明の一例による液晶表示装置は、複数の薄膜トランジスタを含む薄膜トランジスタ基板、薄膜トランジスタ基板と対向する対向基板、及び薄膜トランジスタ基板と対向基板との間に介在された液晶層を含む。液晶層は、液晶組成物を含む。
【００１４】
薄膜トランジスタ基板と対向基板との間のセルギャップは５μｍ以下であってもよく、液晶表示装置は垂直配向モードによって駆動されてもよい。
【００１５】
薄膜トランジスタ基板上には複数の画素領域が定義され、１つの画素領域内で液晶組成物は互いに異なる２以上の方向に配向されてもよい。又、液晶組成物の屈折率異方性Δｎは０．０８乃至０．２５であってもよい。
【発明の効果】
【００１６】
前述したように、本発明の一実施例による液晶組成物は、液晶表示装置の信頼性及び応答速度を改善することができ、液晶表示装置の製造費用を減少させることができる。
【発明を実施するための最良の形態】
【００１７】
液晶組成物
本発明の一実施例による液晶組成物は、アルコキシナフタレン化合物を１乃至４０重量％、ジアルコキシナフタレン化合物を５乃至３０重量％、クロメン化合物を０乃至４０重量％、及び低粘度化合物を５乃至８０重量％、を含む。
【００１８】
前記アルコキシナフタレン化合物は、下記の化学式（１）の化合物及び化学式（２）の化合物からなるグループから選択された少なくとも１つの化合物を含んでもよい。
【化１４】
0005547872.tif 000015
（１）
【化１５】
0005547872.tif 000016
（２）
（Ｒ１、Ｒ２、Ｒ３、及びＲ４は、それぞれ独立的に炭素数１乃至１０のアルキル基を示す。）
【００１９】
前記ジアルコキシナフタレン化合物は、下記の化学式（３）の化合物、化学式（４）の化合物、及び化学式（５）の化合物からなるグループから選択された少なくとも１つの化合物を含んでもよい。
【化１６】
0005547872.tif 000017
（３）
【化１７】
0005547872.tif 000018
（４）
【化１８】
0005547872.tif 000019
（５）
（Ｒ５、Ｒ６、Ｒ７、Ｒ８、Ｒ９、及びＲ１０は、それぞれ独立的に炭素数１乃至１０のアルキル基を示す。）
【００２０】
前記クロメン化合物は、下記の化学式（６）の化合物及び化学式（７）の化合物からなるグループから選択された少なくとも1つの化合物を含んでもよい。
【化１９】
0005547872.tif 000020
（６）
【化２０】
0005547872.tif 000021
（７）
（Ｒ１１、Ｒ１２、Ｒ１３、及びＲ１４は、それぞれ独立的に炭素数１乃至１０のアルキル基を示す。）
【００２１】
前記低粘度化合物は、下記の化学式（８）の化合物、化学式（９）の化合物、化学式（１０）の化合物、化学式（１１）の化合物、化学式（１２）の化合物、及び化学式（１３）の化合物からなるグループから選択された少なくとも１つの化合物を含んでもよい。
【化２１】
0005547872.tif 000022
（８）
【化２２】
0005547872.tif 000023
（９）
【化２３】
0005547872.tif 000024
（１０）
【化２４】
0005547872.tif 000025
（１１）
【化２５】
0005547872.tif 000026
（１２）
【化２６】
0005547872.tif 000027
（１３）
（Ｒ１５、Ｒ１６、Ｒ１７、Ｒ１８、Ｒ１９、Ｒ２０、Ｒ２１、Ｒ２２、Ｒ２３、Ｒ２４、Ｒ２５、及びＲ２６はそれぞれ独立的に炭素数１乃至１０のアルキル基を示す。）
【００２２】
本発明の一実施例による液晶組成物は、下記の化学式（１４）の化合物、化学式（１５）の化合物、及び化学式（１６）の化合物からなるグループから選択された少なくとも１つの第５化合物を更に含んでもよい。前記第５化合物の含量は、液晶組成物の総重量に対して例えば約１乃至２０重量％であってもよい。
【化２７】
0005547872.tif 000028
（１４）
【化２８】
0005547872.tif 000029
（１５）
【化２９】
0005547872.tif 000030
（１６）
（Ｒ２７、Ｒ２８、Ｒ２９、及びＲ３１は、それぞれ独立的に炭素数１乃至１０のアルキル基を示し、Ｒ３０及びＲ３２は、それぞれ独立的に炭素数１乃至１０のアルキル基又はアルコキシ基を示す。）
【００２３】
前記アルコキシナフタレン化合物は、屈折率異方性を示すΔｎが相対的に大きく、誘電率異方性を示すΔεが負の値を有する。前記アルコキシナフタレン化合物は、前記ジアルコキシナフタレン化合物に比べてΔεの絶対値が小さいが、信頼性が高く、残像を改善することができる。前記アルコキシナフタレン化合物の含量は、液晶組成物の総重量に対して約１乃至約４０重量％であることが好ましい。前記アルコキシナフタレン化合物の含量が４０重量％を超過する場合、液晶組成物の粘度が高くなるため、応答速度が遅くなる。
【００２４】
前記ジアルコキシナフタレン化合物は、Δεが負の値を有しており粘度が低いが、信頼性が比較的低い。前記ジアルコキシナフタレン化合物の含量は、液晶組成物の総重量に対して約５乃至約３０重量％であることが好ましい。前記ジアルコキシナフタレン化合物の含量が液晶組成物の総重量に対して３０重量％を超過する場合、液晶表示装置の画面の残像が増加する可能性があり、液晶組成物の総重量に対して５重量％未満である場合、液晶組成物の粘度が高くなって、応答速度が遅くなる。前記アルコキシナフタレン化合物と前記ジアルコキシナフタレン化合物との信頼性の差異は、ジアルコキシナフタレン化合物のナフタレン環に連結されたアルコキシグループの差異に起因する。
【００２５】
前記クロメン化合物のΔεは負の値を有する。前記クロメン化合物の含量は、液晶組成物の総重量に対して約４０重量％以下であることが好ましい。前記クロメン化合物の含量が液晶組成物の総重量に対して約４０重量％を超過する場合、液晶表示装置の画面の残像が増加する可能性がある。液晶組成物は、選択的に前記クロメン化合物を含まなくても良い。
【００２６】
前記低粘度化合物のΔεは実質的に０に近い。前記低粘度化合物は、液晶組成物の粘度を低くして応答速度を増加させ、相転移温度を調整するためのものである。前記低粘度化合物の含量は、液晶組成物の総重量に対して約５乃至８０重量％であることが好ましい。前記低粘度化合物の含量が液晶組成物の総重量に対して５重量％未満である場合、液晶組成物の粘度が高くなって応答速度が遅くなり、液晶組成物の総重量に対して８０重量％を超過する場合、閾値電圧が高くなる。
【００２７】
具体的に、液晶組成物が化学式（８）の化合物又は化学式（９）の化合物を含む場合、化学式（８）の化合物及び化学式（９）の化合物は、低温でスメクティック相又は結晶を形成する可能性があるため、化学式（８）の化合物又は化学式（９）の化合物の含量は、液晶組成物の総重量に対して５０重量％を超過しないことが好ましい。
【００２８】
液晶組成物が化学式（１０）の化合物を含む場合、化学式（１０）の化合物の相転移温度が相対的に低いので、化学式（１０）の化合物の含量は液晶組成物の総重量に対して５０重量％を超過しないことが好ましい。
【００２９】
液晶組成物が化学式（１１）の化合物を含む場合、化学式（１１）の化合物の相転移温度が相対的に低いが、化学式（１０）の化合物の相転移温度よりは高いので、化学式（１１）の化合物の含量は液晶組成物の総重量に対して６０重量％を超過しないことが好ましい。
【００３０】
化学式（１２）の化合物の相転移温度は、通常約１００℃を以上である。液晶組成物が化学式（１２）の化合物を含む場合、化学式（１２）の化合物の含量は、液晶組成物の総重量に対して４０重量％を超過しないことが好ましい。化学式（１２）の化合物の含量が液晶組成物の総重量に対して４０重量％を超過する場合、液晶組成物の粘度が増加して低温で結晶又はスメクティック相を形成する。
【００３１】
本発明の一実施例による液晶組成物のΔｎは約０．０８乃至約０．２５であってもよく、液晶組成物は負の誘電率異方性を有してもよい。
【００３２】
好ましくは、前記アルコキシナフタレン化合物、ジアルコキシナフタレン化合物、クロメン化合物、及び低粘度化合物はアルケニル基又はカルボニル基を含まない。アルケニル基又はカルボニル基は、液晶組成物の安定性を低下させる原因となる。
【００３３】
以下では、比較例、及び実験例を通じて本発明の一実施例による液晶組成物を説明する。
【００３４】
実施例１
下記の化学式（１）−１の化合物を約４重量％、化学式（１）−２の化合物を約４重量％、化学式（３）−１の化合物を約３重量％、化学式（３）−２の化合物を約２重量％、化学式（３）−３の化合物を約３重量％、化学式（４）−１の化合物を約４重量％、化学式（４）−２の化合物を約４重量％、化学式（５）−１の化合物を約４重量％、化学式（５）−２の化合物を約４重量％、化学式（７）−１の化合物を約４重量％、化学式（８）−１の化合物を約１５重量％、化学式（８）−２の化合物を約７重量％、化学式（８）−３の化合物を約５重量％、化学式（１１）−１の化合物を約１４重量％、化学式（１１）−２の化合物を約１４重量％、及び化学式（１２）−１の化合物を約９重量％、を含む液晶組成物を準備した。
【化３０】
0005547872.tif 000031
（１）−１
【化３１】
0005547872.tif 000032
（１）−２
【化３２】
0005547872.tif 000033
（３）−１
【化３３】
0005547872.tif 000034
（３）−２
【化３４】
0005547872.tif 000035
（３）−３
【化３５】
0005547872.tif 000036
（４）−１
【化３６】
0005547872.tif 000037
（４）−２
【化３７】
0005547872.tif 000038
（５）−１
【化３８】
0005547872.tif 000039
（５）−２
【化３９】
0005547872.tif 000040
（７）−１
【化４０】
0005547872.tif 000041
（８）−１
【化４１】
0005547872.tif 000042
（８）−２
【化４２】
0005547872.tif 000043
（８）−３
【化４３】
0005547872.tif 000044
（１１）−１
【化４４】
0005547872.tif 000045
（１１）−２
【化４５】
0005547872.tif 000046
（１２）−１
【００３５】
実施例１の液晶組成物の相転移温度は約８０℃、Δｎは約０．０６９、Δεは約−３．２であった。
【００３６】
比較例１
比較例として、下記の化学式（１７）の化合物を約８重量％、化学式（１８）の化合物を約８重量％、化学式（１９）の化合物を約８重量％、化学式（２０）の化合物を約８重量％、化学式（２１）の化合物を約６重量％、化学式（２２）の化合物を約１５重量％、化学式（２３）の化合物を約４１重量％、及び化学式（２４）の化合物を約６重量％、を含む液晶組成物を準備した。
【化４６】
0005547872.tif 000047
（１７）
【化４７】
0005547872.tif 000048
（１８）
【化４８】
0005547872.tif 000049
（１９）
【化４９】
0005547872.tif 000050
（２０）
【化５０】
0005547872.tif 000051
（２１）
【化５１】
0005547872.tif 000052
（２２）
【化５２】
0005547872.tif 000053
（２３）
【化５３】
0005547872.tif 000054
（２４）
（Ｒ３３、Ｒ３４、Ｒ３５、Ｒ３６、Ｒ３７、Ｒ３８、Ｒ３９、Ｒ４０、Ｒ４１、Ｒ４２、Ｒ４３、Ｒ４４、Ｒ４６、Ｒ４７、及びＲ４８は、それぞれ独立的にアルキル基を示し、Ｒ４５はアルケニル基を示す。）
【００３７】
比較例１の液晶組成物の相転移温度は約８０℃、Δｎは約０．０８２、Δεは約−３．７であった。
【００３８】
実験例１−液晶組成物の残像特性評価
実施例１及び比較例１の液晶組成物のそれぞれを含むモニター用１７インチ液晶表示パネル２枚及びＴＶ用３２インチ液晶表示パネル２枚を準備した。各液晶表示パネルのセルギャップは、約３．７５μｍであった。液晶表示パネルが所定のパターンを表示するように駆動させ、画面の残像の有無を観察して、その結果を下記の表１に示した。
【００３９】
具体的に、各液晶表示パネルは、１画素を４つのドメインに分割したＰＶＡ（ｐａｎｅｌ  ｖｅｒｔｉｃａｌ  ａｌｉｇｎｍｅｎｔ）モードの液晶表示パネルであり、１７インチ液晶表示パネルはポリイミド系垂直配向膜であるＡＬ６５９（製品名、ＪＳＲ株式会社製造）を含み、前記ＴＶ用３２インチ液晶表示パネルはＡＬ６０７０２（製品名、ＪＳＲ株式会社製造）を含む。
【００４０】
【表１】
0005547872.tif 000055
【００４１】
表１を参照すると、比較例１の液晶組成物については、１７インチパネルにおいて１７インチパネルを約７０℃で約１２８時間駆動させた後に残像が観察され、３２インチパネルにおいて３２インチパネルを約５０℃で約３５０時間駆動させた後に残像が観察されたが、実施例１の液晶組成物は、１７インチパネルにおいて１７インチパネルを約７０℃で約１０００時間駆動させた後にも残像が観察さず、３２インチパネルにおいて３２インチパネルを約５０℃で約３０００時間駆動させた後にも残像が観察されなかった。又、実施例１の液晶組成物の応答速度は、比較例１の液晶組成物の応答速度に対して多少速かった。
【００４２】
従って、実施例１の液晶組成物の信頼性は、比較例１の液晶組成物に対して優れているということがわかる。
【００４３】
実施例２
下記の化学式（１）−１の化合物を約６重量％、化学式（１）−２の化合物を約６重量％、化学式（２）−１の化合物を約４重量％、化学式（４）−１の化合物を約４重量％、化学式（４）−２の化合物を約４重量％、化学式（５）−１の化合物を約４重量％、化学式（５）−２の化合物を約４重量％、化学式（７）−１の化合物を約４重量％、化学式（８）−１の化合物を約１５重量％、化学式（８）−２の化合物を約７重量％、化学式（８）−３の化合物を約５重量％、化学式（１１）−１の化合物を約１４重量％、化学式（１１）−２の化合物を約１４重量％、及び化学式（１２）−１の化合物を約９重量％、を含む液晶組成物を準備した。
【化５４】
0005547872.tif 000056
（１）−１
【化５５】
0005547872.tif 000057
（１）−２
【化５６】
0005547872.tif 000058
（２）−１
【化５７】
0005547872.tif 000059
（４）−１
【化５８】
0005547872.tif 000060
（４）−２
【化５９】
0005547872.tif 000061
（５）−１
【化６０】
0005547872.tif 000062
（５）−２
【化６１】
0005547872.tif 000063
（７）−１
【化６２】
0005547872.tif 000064
（８）−１
【化６３】
0005547872.tif 000065
（８）−２
【化６４】
0005547872.tif 000066
（８）−３
【化６５】
0005547872.tif 000067
（１１）−１
【化６６】
0005547872.tif 000068
（１１）−２
【化６７】
0005547872.tif 000069
（１２）−１
【００４４】
実施例２の液晶組成物の相転移温度は約８１℃、Δｎは約０．０８９、Δεは約−３．５であった。
【００４５】
比較例２
比較例として、下記の化学式（２５）の化合物及び化学式（２６）の化合物を含む液晶組成物ＭＪ９６１２１３（製品名、ＭｅｒｃｋＫＧａＡ社製造）を準備した。
【化６８】
0005547872.tif 000070
（２５）
【化６９】
0005547872.tif 000071
（２６）
（Ｒ４９、Ｒ５０、及びＲ５１はアルキル基を示し、Ｒ５２はアルキル基又はアルコキシ基を示す。）
【００４６】
比較例２の液晶組成物の相転移温度は約７０℃、Δｎは約０．０８２、Δεは約−３．８であった。
【００４７】
実施例２の液晶組成物は、比較例２の液晶組成物に対して相転移温度が高くて熱的安定性が大きい。又、前記化学式（１）の化合物、化学式（２）の化合物、化学式（４）の化合物、化学式（５）の化合物、及び化学式（７）の化合物は、前記化学式（２５）の化合物及び化学式（２６）の化合物に対してΔεの絶対値が大きい。従って、本実施例の液晶組成物は、比較例２の液晶組成物に対して少ない量のネガティブ誘電率異方性物質を含んでも、所望の誘電率異方性を達成することができ、液晶組成物の製造費用を減少させることができる。
【００４８】
実施例３
下記の化学式（１）−１の化合物を約６重量％、化学式（１）−２の化合物を約６重量％、化学式（２）−１の化合物を約４重量％、化学式（４）−１の化合物を約４重量％、化学式（４）−２の化合物を約４重量％、化学式（５）−１の化合物を約４重量％、化学式（５）−２の化合物を約４重量％、化学式（７）−２の化合物を約３重量％、化学式（８）−１の化合物を約１５重量％、化学式（８）−２の化合物を約７重量％、化学式（１１）−１の化合物を約１４重量％、化学式（１１）−２の化合物を約１４重量％、化学式（１２）−１の化合物を約９重量％、及び化学式（１５）−１の化合物を約６重量％、を含む液晶組成物を準備した。
【化７０】
0005547872.tif 000072
（１）−１
【化７１】
0005547872.tif 000073
（１）−２
【化７２】
0005547872.tif 000074
（２）−１
【化７３】
0005547872.tif 000075
（４）−１
【化７４】
0005547872.tif 000076
（４）−２
【化７５】
0005547872.tif 000077
（５）−１
【化７６】
0005547872.tif 000078
（５）−２
【化７７】
0005547872.tif 000079
（７）−２
【化７８】
0005547872.tif 000080
（８）−１
【化７９】
0005547872.tif 000081
（８）−２
【化８０】
0005547872.tif 000082
（１１）−１
【化８１】
0005547872.tif 000083
（１１）−２
【化８２】
0005547872.tif 000084
（１２）−１
【化８３】
0005547872.tif 000085
（１５）−１
【００４９】
実施例３の液晶組成物の相転移温度は約８７℃、Δｎは約０．０９４、Δεは約−３．８であった。
【００５０】
比較例３
比較例として、下記の化学式（２７）の化合物を約１１重量％、化学式（２８）の化合物を約９重量％、化学式（２９）の化合物を約８重量％、化学式（３０）の化合物を約８重量％、化学式（３１）の化合物を約４重量％、化学式（３２）の化合物を約１１重量％、及び化学式（３３）の化合物を約４９重量％、を含む液晶組成物を準備した。
【化８４】
0005547872.tif 000086
（２７）
【化８５】
0005547872.tif 000087
（２８）
【化８６】
0005547872.tif 000088
（２９）
【化８７】
0005547872.tif 000089
（３０）
【化８８】
0005547872.tif 000090
（３１）
【化８９】
0005547872.tif 000091
（３２）
【化９０】
0005547872.tif 000092
（３３）
（Ｒ５３、Ｒ５４、Ｒ５５、Ｒ５６、Ｒ５７、Ｒ５８、Ｒ５９、Ｒ６０、Ｒ６１、Ｒ６２、Ｒ６３、Ｒ６４、及びＲ６６はアルキル基を示し、Ｒ６５はアルケニル基を示す。）
【００５１】
比較例３の液晶組成物の相転移温度は約７６℃、Δｎは約０．０８３、Δεは約−４．１であった。比較例３の液晶組成物を含むモニター用１７インチ液晶表示パネルを準備して、実験例１と同じ方法で画面の残像有無を観察したとき、約１００時間駆動した後に残像が観察された。
【００５２】
実施例４
下記の化学式（１）−１の化合物を約６重量％、化学式（１）−２の化合物を約６重量％、化学式（２）−１の化合物を約８重量％、化学式（４）−１の化合物を約４重量％、化学式（４）−２の化合物を約４重量％、化学式（５）−１の化合物を約４重量％、化学式（５）−２の化合物を約４重量％、化学式（８）−１の化合物を約１５重量％、化学式（８）−２の化合物を約７重量％、化学式（８）−３の化合物を約７重量％、化学式（１１）−１の化合物を約１４重量％、化学式（１１）−２の化合物を約１４重量％、及び化学式（１２）−１の化合物を約７重量％、を含む液晶組成物を準備した。
【化９１】
0005547872.tif 000093
（１）−１
【化９２】
0005547872.tif 000094
（１）−２
【化９３】
0005547872.tif 000095
（２）−１
【化９４】
0005547872.tif 000096
（４）−１
【化９５】
0005547872.tif 000097
（４）−２
【化９６】
0005547872.tif 000098
（５）−１
【化９７】
0005547872.tif 000099
（５）−２
【化９８】
0005547872.tif 000100
（８）−１
【化９９】
0005547872.tif 000101
（８）−２
【化１００】
0005547872.tif 000102
（８）−３
【化１０１】
0005547872.tif 000103
（１１）−１
【化１０２】
0005547872.tif 000104
（１１）−２
【化１０３】
0005547872.tif 000105
（１２）−１
【００５３】
実施例５
下記の化学式（１）−１の化合物を約１２重量％、化学式（１）−２の化合物を約１２重量％、化学式（４）−１の化合物を約５重量％、化学式（８）−１の化合物を約１５重量％、化学式（８）−２の化合物を約７重量％、化学式（８）−３の化合物を約４重量％、化学式（１１）−１の化合物を約１４重量％、化学式（１１）−２の化合物を約１１重量％、及び化学式（１２）−１の化合物を約２０重量％、を含む液晶組成物を準備した。
【化１０４】
0005547872.tif 000106
（１）−１
【化１０５】
0005547872.tif 000107
（１）−２
【化１０６】
0005547872.tif 000108
（４）−１
【化１０７】
0005547872.tif 000109
（８）−１
【化１０８】
0005547872.tif 000110
（８）−２
【化１０９】
0005547872.tif 000111
（８）−３
【化１１０】
0005547872.tif 000112
（１１）−１
【化１１１】
0005547872.tif 000113
（１１）−２
【化１１２】
0005547872.tif 000114
（１２）−１
【００５４】
本発明の一実施例による液晶組成物は、高温及び長期駆動に対する信頼性に優れる。又、屈折率異方性が大きいため、液晶表示装置のセルギャップを減少させ、応答速度を増加させることができる。特に、液晶表示装置が動的キャパシタンス補償（ＤＣＣ）方法のようなＯｖｅｒ−Ｄｒｉｖｉｎｇ方法によって駆動される場合、約１０ｍｓ以下の応答速度を得ることができる。
【００５５】
又、本発明の一実施例による液晶組成物は、少ない量のネガティブ誘電率異方性物質を含んでも、所望の誘電率異方性を達成することができ、液晶組成物の製造費用を減少させることができる。
【００５６】
液晶表示装置
図１は、本発明の一実施形態による液晶表示装置を示す断面図である。液晶表示装置１００は、対向基板１１０、薄膜トランジスタ基板１２０、及び対向基板１１０と薄膜トランジスタ基板１２０との間に介在された液晶層１３０を含む。薄膜トランジスタ基板１２０上には複数の画素領域が定義される。
【００５７】
対向基板１１０は、上部ベース基板１１１、光遮断層１１２、カラーフィルタ１１３、上部有機絶縁膜１１４、共通電極１１５、及び上部配向膜１０１を含んでもよい。光遮断層１１２は上部ベース基板１１１上に形成され、光透過率の低い不透明物質、例えば、カーボンブラック等の着色剤を含んでもよい。
【００５８】
カラーフィルタ１１３は上部ベース基板１１１上に形成され、光遮断層１１２と一部がオーバーラップするように、又は、隣接した他のカラーフィルタ１１３と一部がオーバーラップするように形成されてもよい。上部有機絶縁膜１１４は、光遮断層１１２とカラーフィルタ１１３とを保護し、光遮断層１１２とカラーフィルタ１１３との段差を補償して、対向基板１１０の表面を平坦化する。
【００５９】
共通電極１１５は、例えば、酸化インジウムスズ又は酸化インジウム亜鉛等の透明導電性物質からなってもよい。共通電極１１５には所定の共通電圧が印加される。上部配向膜１０１は、液晶層１３０と接触して液晶層１３０の液晶分子１３１を所定の方向に配向するようにする。
【００６０】
薄膜トランジスタ基板１２０は、複数の薄膜トランジスタを含む。具体的に、薄膜トランジスタ基板１２０は、ベース基板１２１、ゲート電極１２２、ゲート絶縁膜１２３、チャネル層１２４ａ、オーミックコンタクト層１２４ｂ、ソース電極１２５、ドレイン電極１２６、パッシベーション層１２７、下部有機絶縁膜１２８、画素電極１２９、及び下部配向膜１０２を含んでもよい。
【００６１】
ゲート電極１２２はベース基板１２１上に形成され、ゲートライン（図示せず）からゲート信号の伝達を受ける。ゲート絶縁膜１２３はベース基板１２１上に形成され、ゲート電極１２２をカバーする。
【００６２】
チャネル層１２４ａは、ゲート電極１２２とオーバーラップするようにゲート絶縁膜１２３上に形成され、チャネル層１２４ａ上には互いに離隔した一対のオーミックコンタクト層１２４ｂが形成される。
【００６３】
オーミックコンタクト層１２４ｂ上には、ソース電極１２５及びドレイン電極１２６が形成される。ソース電極１２５とドレイン電極１２６とは互いに離隔してチャネル層１２４ａの一部を露出させる。ドレイン電極１２６の一部は、下部有機絶縁膜１２８のコンタクトホールＣＨを通じて画素電極１２９と電気的に接続される。
【００６４】
パッシベーション層１２７は、ソース電極１２５、ドレイン電極１２６、及び露出されたチャネル層１２４ａをカバーする。パッシベーション層１２７上には平坦面を有する下部有機絶縁膜１２８が形成される。下部有機絶縁膜１２８は、薄膜トランジスタ基板１２０の表面を平坦化する。下部有機絶縁膜にはコンタクトホールＣＨが形成され、これを通じてドレイン電極１２６と画素電極１２９とが電気的に接続される。
【００６５】
下部有機絶縁膜１２８上には画素電極１２９が形成され、画素電極１２９上に下部配向膜１０２が形成される。画素電極１２９にはドレイン電極１２６から伝達された所定のデータ電圧が印加される。画素電極１２９に印加されたデータ電圧と共通電極１１５に印加された共通電圧の電圧差によって電界が発生し、これによって液晶層１３０の液晶分子１３１の配列が調節される。
【００６６】
液晶層１３０は液晶組成物を含む。液晶組成物は、前述された本発明の一実施例による液晶組成物と実質的に同じなので、具体的な説明は省略する。
【００６７】
好ましくは、本発明の一実施形態による液晶表示装置は、ＶＡ（Ｖｅｒｔｉｃａｌ  Ａｌｉｇｎｍｅｎｔ）モードの液晶表示装置でも良く、視野角改善のために、各画素は複数のドメインに分割されて１つの画素領域内で液晶組成物は互いに異なる２以上の方向に配向されてもよい。各画素を複数のドメインに分割するために各画素には突起等が形成されてもよい。あるいは、画素電極及び共通電極は切開部を含んでもよい。
【００６８】
本発明の一実施形態による液晶表示装置は、高温及び長期駆動に対する信頼性に優れる。又、液晶組成物の屈折率異方性が大きいため、液晶表示装置のセルギャップ（Δｄ）を減少させて応答速度を増加させることができる。具体的に、本発明の一実施形態による液晶表示装置のセルギャップは約５μｍ以下であってよい。
【産業上の利用可能性】
【００６９】
本発明によると、液晶表示装置の信頼性及び応答速度を改善することができ、液晶表示装置の製造費用を減少させることができる。
【００７０】
以上、本発明の実施例を詳細に説明したが、本発明はこれに限定されず、本発明が属する技術分野において通常の知識を有するものであれば本発明の思想と精神を離れることなく、本発明を修正または変更できる。
【図面の簡単な説明】
【００７１】
【図１】本発明の一実施形態による液晶表示装置を示す断面図である。
【符号の説明】
【００７２】
１００    液晶表示装置
１１０    対向基板
１２０    薄膜トランジスタ基板
１３０    液晶層
【図１】
0005547872.tif 000141